(57)【要約】  【課題】光重合開始剤の使用量を減らし、かつ低露光量としても液晶の固定が可能であり、かつ、液晶の配向秩序度の大きく、配向膜と光学異方性層間の密着が確保された光学補償シートの提供。【解決手段】透明支持体上に、下記一般式（I）式で表されるエノールエーテル基を２個以上有する液晶性化合物および光酸発生剤を含む液晶性組成物から形成された光学異方性層を有する光学補償シート。2007279271.tif 000022（式中、Ｒ1、Ｒ2、及びＲ3はそれぞれ独立に、水素、アルキル基またはアリール基を表すか、または、Ｒ1、Ｒ2、及びＲ3のうちの２つが結合して、飽和またはオレフィン性不飽和の環を形成してもよい。）【特許請求の範囲】
【請求項１】
透明支持体上に、下記一般式（I）式で表されるエノールエーテル基を２個以上有する液晶性化合物および光酸発生剤を含む液晶性組成物から形成された光学異方性層を有する光学補償シート。
【化１】
2007279271.tif 000021
（式中、Ｒ1、Ｒ2、およびＲ3はそれぞれ独立に、水素、アルキル基またはアリール基を表すか、または、Ｒ1、Ｒ2、及びＲ3のうちの２つが結合して、飽和またはオレフィン性不飽和の環を形成してもよい。）
【請求項２】
前記液晶性組成物中の光酸発生剤の含有量が、前記のエノールエーテル基を２個以上有する液晶性化合物の総質量に対して０．１質量％〜１０質量％である請求項１に記載の光学補償シート。
【請求項３】
前記透明支持体と前記光学異方性層との間に配向膜を含む請求項１または２に記載の光学補償シート。
【請求項４】
前記透明支持体がセルロースアシレートフィルムである請求項１〜３のいずれか一項に記載の光学補償シート。
【請求項５】
請求項１〜４のいずれか一項に記載の光学補償シートを有する偏光板。
【請求項６】
請求項５に記載の偏光板を有する液晶表示装置。
【発明の詳細な説明】
【技術分野】
【０００１】
本発明は、光酸発生剤を使用して固定されたカチオン重合性液晶性化合物を含む光学異方性層を有する光学補償シート、該光学補償シートを有する偏光板、および液晶表示装置に関する。
【背景技術】
【０００２】
液晶表示装置は、液晶セル、偏光素子および光学補償シート（位相差板）からなる。透過型液晶表示装置では、二枚の偏光素子を液晶セルの両側に取り付け、少なくとも一枚の光学補償シートを液晶セルと偏光素子との間に配置する。反射型液晶表示装置では、反射板、液晶セル、少なくとも一枚の光学補償シート、そして一枚の偏光素子の順に配置する。液晶セルは、棒状液晶性化合物、それを封入するための二枚の基板および棒状液晶性化合物に電圧を加えるための電極層からなる。液晶セルは、棒状液晶性化合物の配向状態の違いで、透過型については、ＴＮ（Ｔｗｉｓｔｅｄ  Ｎｅｍａｔｉｃ）、ＩＰＳ（Ｉｎ−Ｐｌａｎｅ  Ｓｗｉｔｃｈｉｎｇ）、ＦＬＣ（Ｆｅｒｒｏｅｌｅｃｔｒｉｃ  Ｌｉｑｕｉｄ  Ｃｒｙｓｔａｌ）、ＯＣＢ（Ｏｐｔｉｃａｌｌｙ  Ｃｏｍｐｅｎｓａｔｏｒｙ  Ｂｅｎｄ）、ＳＴＮ（Ｓｕｐｐｅｒ  Ｔｗｉｓｔｅｄ  Ｎｅｍａｔｉｃ）、ＶＡ（Ｖｅｒｔｉｃａｌｌｙ  Ａｌｉｇｎｅｄ）、反射型については、ＨＡＮ（Ｈｙｂｒｉｄ  Ａｌｉｇｎｅｄ  Ｎｅｍａｔｉｃ）のような様々な表示モードが提案されている。
【０００３】
光学補償シートは、画像着色を解消したり、視野角を拡大したりするために、様々な液晶表示装置で用いられている。光学補償シートとしては、延伸ポリマーフィルムが従来から使用されていたが、近年延伸ポリマーフィルムからなる光学補償シートに代えて、透明支持体上に液晶性化合物を含む液晶性組成物を塗布して形成した光学異方性層を有する光学補償シートを使用することが提案されている。液晶性化合物には多様な配向形態があることから、液晶性化合物を用いることで、従来の延伸ポリマーフィルムでは得ることができない光学的性質を実現することが可能になった。液晶性化合物を用いた光学補償シートでは、液晶セルの様々な表示モードに対応するものが既に提案されている。例えば、ＴＮモードの液晶セル用光学補償シートについては、特許文献１〜４に記載がある。また、ＩＰＳモードまたはＦＬＣモードの液晶セル用光学補償シートについては、特許文献５に記載がある。さらに、ＯＣＢモードまたはＨＡＮモードの液晶セル用光学補償シートについては、特許文献６および７に記載がある。さらにまた、ＳＴＮモードの液晶セル用光学補償シートについては、特許文献８に記載がある。そして、ＶＡモードの液晶セル用光学補償シートについては、特許文献９に記載がある。
【特許文献１】特開平６−２１４１１６号公報
【特許文献２】米国特許第５５８３６７９号明細書
【特許文献３】米国特許第５６４６７０３号明細書
【特許文献４】独国特許出願公開第３９１１６２０号明細書
【特許文献５】特開平１０−５４９８２号公報
【特許文献６】米国特許第５８０５２５３号明細書
【特許文献７】国際公開第９６／３７８０４号パンフレット
【特許文献８】特開平９−２６５７２号公報
【特許文献９】特許第２８６６３７２号公報
【発明の開示】
【発明が解決しようとする課題】
【０００４】
液晶性組成物からなる光学異方性層を含む光学補償シートは、通常、透明支持体上に配向膜及び液晶性化合物を含む光学異方性層を設けることにより製造することができる。その製造方法として、通常、配向膜上に、少なくとも液晶性化合物および光重合開始剤を含む溶液を塗布、乾燥し、比較的高温で液晶性化合物を配向させ、その後、ＵＶ光（紫外光）にて液晶性化合物を、空気中でラジカル重合させて光学異方性層を硬化させる方法が一般的に行われている。ＵＶ光により発生したラジカルが酸素の重合禁止効果を受け易いこの方法では、液晶化合物を確実に固定化させるために、光重合開始剤を多く含有させてかつ強いＵＶ光で光照射する必要があり、光重合開始剤の量が少ない場合あるいは高速塗布等のため十分な照射光量が確保できない場合には、液晶の固定化が不十分となって所望の光学補償シートを得ることができなかった。また、光ラジカル重合による液晶の固定は、汎用性が高く既存技術を広い範囲で応用できる利点があるが、反応の本質として体積収縮があるため、液晶の配向秩序度を下げやすいという問題があった。さらに、光重合反応が不十分であると配向膜と光学異方性層間の密着力が不十分となって、偏光膜との貼り合わせ工程や液晶セルとの貼りあわせ工程で層間剥離を生じる問題があり、改善が望まれていた。
したがって、本発明の第１の課題は、低コストで高速の生産を可能とするために、光重合開始剤の使用量を減らし、かつ低露光量としても液晶の固定が可能な光学異方性シートを提供することである。第２の課題は、液晶の配向秩序度の大きい光学異方性層を提供することにある。また、本発明の第３の課題は、配向膜と光学異方性層間の密着を確保し、この工程の歩留まりを向上させることである。
【課題を解決するための手段】
【０００５】
本発明者は、上記課題解決のため、光学異方性層の固定化技術に関し、種々の検討を行った結果、液晶性化合物の構造の一部にカチオン重合性を有するエノールエーテル基を導入し、この液晶性化合物と光酸発生剤とを組み合わせて使用することにより、上記課題が解決されることを見出した。
【０００６】
本発明はすなわち、下記［１］〜［６］を提供するものである。
［１］  透明支持体上に、下記一般式（I）式で表されるエノールエーテル基を２個以上有する液晶性化合物および光酸発生剤を含む液晶性組成物から形成された光学異方性層を有する光学補償シート。
【化１】
2007279271.tif 000002
（式中、Ｒ1、Ｒ2、およびＲ3はそれぞれ独立に、水素、アルキル基またはアリール基を表すか、または、Ｒ1、Ｒ2、及びＲ3のうちの２つが結合して、飽和またはオレフィン性不飽和の環を形成してもよい。）
【０００７】
［２］前記液晶性組成物中の光酸発生剤の含有量が、前記のエノールエーテル基を２個以上有する液晶性化合物の総質量に対して０．１質量％〜１０質量％である［１］に記載の光学補償シート。
［３］前記透明支持体と前記光学異方性層との間に配向膜を含む［１］または［２］に記載の光学補償シート。
［４］前記透明支持体がセルロースアシレートフィルムである［１］〜［３］のいずれか一項に記載の光学補償シート。
［５］［１］〜［４］のいずれか一項に記載の光学補償シートを有する偏光板。
［６］［５］に記載の偏光板を有する液晶表示装置。
【発明の効果】
【０００８】
本発明の光学補償シートは、空気中の酸素の重合禁止効果のない光カチオン重合を利用して液晶性化合物が固定化された光学補償シートであるため、製造に必要な光重合開始剤が少量となり低コストの生産が可能で、さらに高速の生産も可能である。またラジカル重合反応を用いて形成された光学異方性層を有する光学補償シートと異なって、体積収縮が大きくないため、液晶の配向秩序度の大きい光学異方性層を有する光学補償シートの作製が可能である。
【発明を実施するための最良の形態】
【０００９】
以下、本発明を詳細に説明する。
本明細書において「〜」とはその前後に記載される数値を下限値及び上限値として含む意味で使用される。
【００１０】
本明細書において、Ｒｅ(λ)、Ｒｔｈ(λ)は各々、波長λにおける面内のリターデーションおよび厚さ方向のリターデーションを表す。Ｒｅ(λ)はKOBRA  21ADHまたはWR（王子計測機器（株）製）において波長λｎｍの光をフィルム法線方向に入射させて測定される。
測定されるフィルムが1軸または2軸の屈折率楕円体で表されるものである場合には、以下の方法によりＲｔｈ（λ）は算出される。
Ｒｔｈ(λ)は前記Ｒｅ(λ)を、面内の遅相軸（KOBRA  21ADHまたはWRにより判断される）を傾斜軸（回転軸）として（遅相軸がない場合にはフィルム面内の任意の方向を回転軸とする）のフィルム法線方向に対して法線方向から片側50度まで10度ステップで各々その傾斜した方向から波長λｎｍの光を入射させて全部で6点測定し、その測定されたレターデーション値と平均屈折率の仮定値及び入力された膜厚値を基にKOBRA  21ADHまたはWRが算出する。
上記において、法線方向から面内の遅相軸を回転軸として、ある傾斜角度にレターデーションの値がゼロとなる方向をもつフィルムの場合には、その傾斜角度より大きい傾斜角度でのレターデーション値はその符号を負に変更した後、KOBRA  21ADHまたはWRが算出する。
尚、遅相軸を傾斜軸（回転軸）として（遅相軸がない場合にはフィルム面内の任意の方向を回転軸とする）、任意の傾斜した２方向からレターデーション値を測定し、その値と平均屈折率の仮定値及び入力された膜厚値を基に、以下の式（１）及び式（２）よりＲｔｈを算出することもできる。
【００１１】
【数１】
2007279271.tif 000003
【００１２】
注記：
上記のＲｅ(θ)は法線方向から角度θ傾斜した方向におけるレターデーション値をあらわす。
式（１）におけるnxは面内における遅相軸方向の屈折率を表し、nyは面内においてnxに直交する方向の屈折率を表し、nzはnx及びnyに直交する方向の屈折率を表す。
Rth＝(（nx+ny)/2 - nz) x d       ---  式（２）
測定されるフィルムが1軸や2軸の屈折率楕円体で表現できないもの、いわゆる光学軸（optic axis)がないフィルムの場合には、以下の方法によりRth（λ）は算出される。
【００１３】
Ｒｔｈ(λ)は前記Ｒｅ(λ)を、面内の遅相軸（KOBRA  21ADHまたはWRにより判断される）を傾斜軸（回転軸）としてフィルム法線方向に対して−50度から＋50度まで10度ステップで各々その傾斜した方向から波長λnｍの光を入射させて11点測定し、その測定されたレターデーション値と平均屈折率の仮定値及び入力された膜厚値を基にKOBRA  21ADHまたはWRが算出する。
上記の測定において、平均屈折率の仮定値は  ポリマーハンドブック（JOHN  WILEY＆SONS，INC）、各種光学フィルムのカタログの値を使用することができる。平均屈折率の値が既知でないものについてはアッベ屈折計で測定することができる。主な光学フィルムの平均屈折率の値を以下に例示する：  セルロースアシレート（１．４８）、シクロオレフィンポリマー（１．５２）、ポリカーボネート（１．５９）、ポリメチルメタクリレート（１．４９）、ポリスチレン（１．５９）である。これら平均屈折率の仮定値と膜厚を入力することで、KOBRA  21ADHまたはWRはｎｘ、ｎｙ、ｎｚを算出する。
【００１４】
また、本明細書において、配向秩序度（以下Ｓと表記することがある）は、高分子フィルムの配向度、液晶配向度を表す使用として用いられ０≦Ｓ≦１の範囲で定義される。Ｓ＝０であれば、液体状態のように完全にランダムな状態を示す。Ｓ＝１であれば結晶のように分子の揺らぎがなく１方向に完全に配向している状態を示す。一般に結晶性高分子フィルムの配向秩序度を測定するのにＸ線回折パターンにより測定されるが、ネマチック液晶性を有するフィルムを測定する場合、この方法では感度が悪く測定方法としては好ましくない。本明細書における配向秩序度は東京インスツルメンツ社製「Ｎａｎｏｆｉｎｄｅｒ」測定条件は、励起レーザー波長を５３２ ｎｍ、励起レーザー出力を試料部で約４００ｕＷとして、分光器前に偏光解消子を取り付けることで測定を行った。測定方法はフィルムを約１〜２度で斜めに切削し、フィルム中の液晶材料層のうち表面または界面付近の偏光ラマン測定を行った。フィルムを回転し、フィルム面の方位と入射レーザー偏光の電場方向がなす角度を変えていくつかの角度で測定を行い、散乱光の成分のうち入射レーザー偏光電場と平行な偏光成分I平行と垂直な偏光成分I垂直を、検光子を用いてそれぞれ分光検出した。さらに液晶性化合物の骨格に由来するピークをもつバンドに対し、理論的に導いた式により配向オーダーパラメータＰ２、Ｐ４をパラメータとして最小二乗法に基づくフィッティング解析を行い、配向秩序度を得た。
【００１５】
本発明の光学補償シートは、透明支持体上に液晶性化合物を含む光学異方性層を設けた構成からなるが、更に配向膜を透明支持体と光学異方性層の間に設けることが好ましい。光学異方性層を複数設ける場合は、配向膜を光学異方性層上に設けてもよい。また、透明支持体と配向膜の接着を挙げる目的でその間に下塗層を、表面保護の目的で光学異方性層の上に保護膜を設けてもよい。光学異方性層は主成分として、光学異方性を発現する液晶性化合物、高分子バインダー、光酸発生剤より構成されるが、必要に応じ、モノマー、界面活性剤、配向温度低下剤、カイラル剤等の添加剤を加えてもよい。光学異方性層の厚さは、０．５〜１００μｍであることが好ましく、０．５〜３０μｍであることが更に好ましい。
【００１６】
［液晶性化合物］
本発明の光学補償シートにおいては、下記一般式（Ｉ）で示されるエノールエーテル基を２個以上有する液晶性化合物を含む液晶性組成物から光学異方性層が形成されている。
【００１７】
【化２】
2007279271.tif 000004
式中、Ｒ1、Ｒ2、およびＲ3はそれぞれ独立に、水素、アルキル基またはアリール基を表すか、または、Ｒ1、Ｒ2、及びＲ3のうちの２つが結合して、飽和またはオレフィン性不飽和の環を形成してもよい。
【００１８】
アルキル基としては、好ましくは炭素数１〜２０、より好ましくは炭素数１〜１２、特に好ましくは炭素数１〜８のアルキル基が挙げられ、例えば、メチル基、エチル基、イソプロピル基、ｔｅｒｔ−ブチル基、ｎ−オクチル基、ｎ−デシル基、ｎ−ヘキサデシル基、シクロプロピル基、シクロペンチル基、シクロヘキシル基などが挙げられる。
アリール基としては、好ましくは炭素数６〜３０のアリール基が挙げられ、例えばフェニル基、ナフチル基などが挙げられる。
Ｒ1、Ｒ2、及びＲ3のうちの２つが結合して形成する、飽和またはオレフィン性不飽和の環としては、シクロヘキセン環、シクロペンテン環等を挙げることができる。
下記一般式（Ｉ）で示されるエノールエーテル基を２個以上有する液晶性化合物の具体例としては、後述の式（ＩＩ）のｎ個の重合性基（Ｐ）の２個以上、好ましくはｎ個の重合性基（Ｐ）の全てが、下記一般式（Ｉ）で示されるエノールエーテル基である化合物等が挙げられる。
【００１９】
液晶性化合物としては、棒状液晶性化合物またはディスコティック液晶性化合物が好ましい。
棒状液晶性化合物としては、アゾメチン類、アゾキシ類、シアノビフェニル類、シアノフェニルエステル類、安息香酸エステル類、シクロヘキサンカルボン酸フェニルエステル類、シアノフェニルシクロヘキサン類、シアノ置換フェニルピリミジン類、アルコキシ置換フェニルピリミジン類、フェニルジオキサン類、トラン類およびアルケニルシクロヘキシルベンゾニトリル類が好ましく用いられる。これらの棒状液晶性化合物の固定は、棒状液晶性化合物の末端構造に重合性基を導入（後述の円盤状液晶と同様）し、この重合・硬化反応を利用して行われている。また上述の低分子液晶性化合物だけではなく、高分子液晶性化合物も用いることができる。高分子液晶性化合物は、以上のような低分子液晶性化合物に相当する側鎖を有するポリマーである。高分子液晶性化合物を用いた光学補償シートについては、特開平５−５３０１６号公報に記載がある。
【００２０】
ディスコティック液晶性化合物については、様々な文献（Ｃ．Ｄｅｓｔｒａｄｅ  ｅｔ  ａｌ．，Ｍｏｌ．Ｃｒｙｓｒ．Ｌｉｑ．Ｃｒｙｓｔ．，ｖｏｌ．７１，ｐａｇｅ１１１（１９８１）；日本化学会編、季刊化学総説、Ｎｏ．２２、液晶の化学、第５章、第１０章第２節（１９９４）；Ｂ．Ｋｏｈｎｅ  ｅｔ  ａｌ．，Ａｎｇｅｗ．Ｃｈｅｍ．Ｓｏｃ．Ｃｈｅｍ．Ｃｏｍｍ．，ｐａｇｅ１７９４（１９８５）；Ｊ．Ｚｈａｎｇ  ｅｔ  ａｌ．，Ｊ．Ａｍ．Ｃｈｅｍ．Ｓｏｃ．，ｖｏｌ．１１６，ｐａｇｅ２６５５（１９９４））に記載されている。ディスコティック液晶性化合物の重合については、特開平８−２７２８４号公報に記載がある。
ディスコティック液晶性化合物を重合により固定するためには、ディスコティック液晶性化合物の円盤状コアに、置換基として重合性基を結合させる必要がある。ただし、円盤状コアに重合性基を直結させると、重合反応において配向状態を保つことが困難になる。そこで、円盤状コアと重合性基との間に、連結基を導入する。従って、重合性基を有するディスコティック液晶性化合物は、下記式（ＩＩ）で表わされる化合物であることが好ましい。
【００２１】
（ＩＩ）  Ｄ（−Ｌ−Ｐ）ｎ
式中、Ｄは円盤状コアであり；Ｌは二価の連結基であり；Ｐは重合性基であり；そして、ｎは４〜１２の整数である。
円盤状コア（Ｄ）の例を以下に示す。以下の各例において、ＬＰ（またはＰＬ）は、二価の連結基（Ｌ）と重合性基（Ｐ）との組み合わせを意味する。
【００２２】
【化３】
2007279271.tif 000005
【００２３】
【化４】
2007279271.tif 000006
【００２４】
【化５】
2007279271.tif 000007
【００２５】
【化６】
2007279271.tif 000008
【００２６】
【化７】
2007279271.tif 000009
【００２７】
【化８】
2007279271.tif 000010
【００２８】
【化９】
2007279271.tif 000011
【００２９】
【化１０】
2007279271.tif 000012
【００３０】
【化１１】
2007279271.tif 000013
【００３１】
式（ＩＩ）において、二価の連結基（Ｌ）は、アルキレン基、アルケニレン基、アリーレン基、−ＣＯ−、−ＮＨ−、−Ｏ−、−Ｓ−およびそれらの組み合わせからなる群より選ばれる二価の連結基であることが好ましい。二価の連結基（Ｌ）は、アルキレン基、アリーレン基、−ＣＯ−、−ＮＨ−、−Ｏ−および−Ｓ−からなる群より選ばれる二価の基を少なくとも二つ組み合わせた二価の連結基であることがさらに好ましい。二価の連結基（Ｌ）は、アルキレン基、アリーレン基、−ＣＯ−および−Ｏ−からなる群より選ばれる二価の基を少なくとも二つ組み合わせた二価の連結基であることが最も好ましい。アルキレン基の炭素原子数は、１〜１２であることが好ましい。アルケニレン基の炭素原子数は、２〜１２であることが好ましい。アリーレン基の炭素原子数は、６〜１０であることが好ましい。
二価の連結基（Ｌ）の例を以下に示す。左側が円盤状コア（Ｄ）に結合し、右側が重合性基（Ｐ）に結合する。ＡＬはアルキレン基またはアルケニレン基、ＡＲはアリーレン基を意味する。なお、アルキレン基、アルケニレン基およびアリーレン基は、置換基（例、アルキル基）を有していてもよい。
【００３２】
Ｌ１：−ＡＬ−ＣＯ−Ｏ−ＡＬ−
Ｌ３：−ＡＬ−ＣＯ−Ｏ−ＡＬ−Ｏ−ＡＬ−
Ｌ４：−ＡＬ−ＣＯ−Ｏ−ＡＬ−Ｏ−ＣＯ−
Ｌ５：−ＣＯ−ＡＲ−Ｏ−ＡＬ−
Ｌ７：−ＣＯ−ＡＲ−Ｏ−ＡＬ−Ｏ−ＣＯ−
Ｌ８：−ＣＯ−ＮＨ−ＡＬ−
Ｌ１０：−ＮＨ−ＡＬ−Ｏ−ＣＯ−
Ｌ１１：−Ｏ−ＡＬ−
Ｌ１３：−Ｏ−ＡＬ−Ｏ−ＣＯ−
Ｌ１４：−Ｏ−ＡＬ−Ｏ−ＣＯ−ＮＨ−ＡＬ−
Ｌ１５：−Ｏ−ＡＬ−Ｓ−ＡＬ−
Ｌ１６：−Ｏ−ＣＯ−ＡＲ−Ｏ−ＡＬ−ＣＯ−
Ｌ１７：−Ｏ−ＣＯ−ＡＲ−Ｏ−ＡＬ−Ｏ−ＣＯ−
Ｌ１８：−Ｏ−ＣＯ−ＡＲ−Ｏ−ＡＬ−Ｏ−ＡＬ−Ｏ−ＣＯ−
Ｌ１９：−Ｏ−ＣＯ−ＡＲ−Ｏ−ＡＬ−Ｏ−ＡＬ−Ｏ−ＡＬ−Ｏ−ＣＯ−
Ｌ２０：−Ｓ−ＡＬ−
Ｌ２２：−Ｓ−ＡＬ−Ｏ−ＣＯ−
Ｌ２３：−Ｓ−ＡＬ−Ｓ−ＡＬ−
Ｌ２４：−Ｓ−ＡＲ−ＡＬ−
【００３３】
一般式（ＩＩ）の重合性基（Ｐ）は、上記一般式（Ｉ）で示されるエノールエーテル基であることが好ましく、その他の重合性基（Ｐ）の例としては以下の例が挙げられる。
【００３４】
【化１２】
2007279271.tif 000014
【００３５】
式（ＩＩ）において、ｎは４〜１２の整数である。具体的な数字は、円盤状コア（Ｄ）の種類に応じて決定される。なお、複数のＬとＰの組み合わせは、異なっていてもよいが、同一であることが好ましい。また、全てのＰが上記一般式（Ｉ）で示されるエノールエーテル基であることが好ましい。液晶性化合物は、光学異方性層の全量に対し、５０質量％〜９９．９質量％の範囲で使用され、好適な範囲は７０質量％〜９９．９質量％、更に好適な範囲は８０質量％〜９９．５質量％である。
また、本発明の光学補償シートの光学異方性層の形成に用いられる液晶性化合物の５０質量％以上、好ましくは７０質量％以上が一般式（Ｉ）で示されるエノールエーテル基を２個以上有する液晶性化合物であることが好ましく、本発明の光学補償シートの光学異方性層の形成に用いられる液晶性化合物の全量が一般式（Ｉ）で示されるエノールエーテル基を２個以上有する液晶性化合物であることがより好ましい。
【００３６】
［高分子バインダー］
高分子バインダーは液晶層の層転移温度の調整、光学特性の調整、塗布性の改良等の目的で使用される。具体的な高分子化合物としては例えば、ポリメチルメタクリレート、アクリル酸・メタクリル酸共重合体、スチレン・無水マレイミド共重合体、ポリビニルアルコール、Ｎ−メチロールアクリルアミド、スチレン、ビニルトルエン共重合体、クロロスルホン化ポリエチレン、ニトロセルロース、セルロースエステル類、ポリ塩化ビニル、塩素化ポリエチレン、ポリエステル、ポリイミド、酢酸ビニル・塩化ビニル共重合体、エチレン・酢酸ビニル共重合体、ポリエチレン、ポリプロピレン、ポリカーボネート、シリコーン系ポリマー、フッ素含有ポリマーが挙げられる。これらの高分子化合物としては、光学特性に影響を与えないものが使用しやすいが、光学特性に影響を与えるものも積極的に光学特性の調整材料として使用することが可能である。特開平８−５０２０６号公報には、ディスコティック液晶性化合物の傾斜角を調整し、所望の光学特性を得るために、セルロースエステルが好適であることが報告されている。セルロースエステルの好ましい例としては、セルロースアセテート、セルロースアセテートプロピオネ−ト、ヒドロキシプロピルセルロース、およびセルロースアセテートプチレートを挙げることができる。セルロースアセテートブチレートのブチリル化度は３０％〜８０％の範囲、アセチル化度は３０〜８０％の範囲が好ましい。これら高分子化合物は、光学異方性層全量に対し、０．１〜３０質量％の範囲で使用され、好適には０．１〜１０質量％である。
【００３７】
［光酸発生剤］
本発明の光学補償シートは、光学異方性層の形成のための光重合開始剤として、使用される活性光線の照射により分解して酸を発生する光酸発生剤を用いる。光酸発生剤としては、光カチオン重合の光開始剤、光ラジカル重合の光開始剤、色素類の光消色剤、光変色剤あるいは公知のマイクロレジスト等に使用されている光により酸を発生ずる化合物、およびそれらの混合物を適宜に選択して使用することができる。例えば特開平６−１４８８８９号公報に記載の、ジアゾニウム塩、アンモニウム塩、ホスホニウム塩、ヨードニウム塩、スルホニウム塩、アルソニウム塩等のオニウム塩、有機ハロゲン化合物、有機金属／有機ハロゲン化物、ｏ−ニトロソベンジル型保護基を有する光酸発生剤、イミノスルフォネート類に代表される光分解によりスルホン酸を発生する化合物、ジスルホン化合物およびこれらの酸を発生する基、あるいは化合物をポリマーの主鎖、または側鎖に導入した化合物等の中から選択して用いることができる。
これらの中で、酸発生剤としては、感光域が３３０ｎｍ〜４５０ｎｍの範囲であり、１００ｍＪ／ｃｍ2のエネルギー量で３０％以上分解されるものが好ましく、これらの具体的な酸発生剤を以下に列挙するが、これに限定されるものではない。
【００３８】
【化１３】
2007279271.tif 000015
【００３９】
これらの光酸発生剤は前記のエノールエーテル基を２個以上有する液晶性化合物の総質量に対して０．１質量％〜１０質量％であることが好ましい。
［その他の添加剤］
光学異方性層には上記成分の他に、光学特性の調整、皮膜の柔軟性確保、重合・硬化反応の補助的役割等の必要に応じ、可塑剤、重合成モノマー、カイラル剤等の成分を添加してもよい。これらの中で、重合性モノマーは比較的よく使用される。重合性モノマーとは、分子内にビニル基、ビニルオキシ基、アクリロイル基、メタクリロイル基、アリル基等を有する化合物で、液晶性化合物に対して、一般に１〜５０質量％、好ましくは５〜３０質量％で使用される。
【００４０】
［光学異方性層の作製］
光学異方性層は、上記成分を含む液晶性組成物を後述する配向膜の上に塗布し、液晶相−固相転移温度以下で配向させ、その後、ＵＶ照射によって、液晶性化合物を固定することにより形成する。液晶組成物の塗布は、公知の方法（例、バーコーティング法、押し出しコーティング法、ダイレクトグラビアコーティング法、リバースグラビアコーティング法、ダイコーティング法）により実施できる。
液晶性化合物の光反応としては、光カチオン重合反応が行われる。液晶性化合物の重合のための光照射は、紫外線を用いることが好ましく、照射エネルギーは、２０〜５０００ｍＪ／ｃｍ2であることが好ましく、１００〜８００ｍＪ／ｃｍ2であることがさらに好ましい。
光カチオン重合反応を促進するため、加熱条件下で光照射を実施してもよい。
【００４１】
［配向膜］
配向膜は、有機化合物（好ましくはポリマー）のラビング処理、無機化合物の斜方蒸着、マイクログルーブを有する層の形成、あるいはラングミュア・ブロジェット法（ＬＢ膜）による有機化合物（例、ω−トリコサン酸、ジオクタデシルメチルアンモニウムクロライド、ステアリル酸メチル）の累積のような手段で、設けることができる。本発明の光学補償シートにおける配向膜は、重合性基を有する有機化合物からなることが好ましい。さらに、電場の付与、磁場の付与あるいは光照射により、配向機能が生じる配向膜も知られている。配向膜に使用するポリマーの種類は、液晶セルの表示モードの種類に応じて決定する。液晶セル内の棒状液晶性分子の多くが実質的に垂直（ダイレクターが透明支持体面の法線方向に平行）に配向している表示モード（例、ＶＡ、ＯＣＢ、ＨＡＮ）では、光学的異方性層の液晶性分子を実質的に水平（ディスコティック液晶性分子ではダイレクターが透明支持体面の法線方向に平行）に配向させる機能を有する配向膜を用いる。液晶セル内の棒状液晶性分子の多くが実質的に水平に配向している表示モード（例、ＳＴＮ）では、光学的異方性層の液晶性分子を実質的に垂直に配向させる機能を有する配向膜を用いる。液晶セル内の棒状液晶性分子の多くが実質的に斜めに配向している表示モード（例、ＴＮ）では、光学的異方性層の液晶性分子を実質的に斜めに配向させる機能を有する配向膜を用いる。
【００４２】
本発明の光学補償シートにおける配向膜に使用される具体的な有機化合物の種類については、液晶セルの表示モードに対応する液晶性分子を用いた光学補償シートについての文献に記載がある。配向膜に使用する有機化合物に架橋性基を導入して架橋性基を反応させることにより、配向膜の強度が上がるとともに層間の密着も改良することが可能となる。なお、配向膜に使用する有機化合物の重合については、特開平８−３３８９１３号公報に記載がある。配向膜の厚さは、０．０１〜５μｍであることが好ましく、０．０５〜２μｍであることがさらに好ましい。本発明の光学補償シートにおける配向膜に使用される有機化合物の例としては、ポリメチルメタクリレート、アクリル酸／メタクリル酸共重合体、スチレン／マレインイミド共重合体、ポリビニルアルコール及び変性ポリビニルアルコール、ポリ（Ｎ−メチロールアクリルアミド）、スチレン／ビニルトルエン共重合体、クロロスルホン化ポリエチレン、ニトロセルロース、ポリ塩化ビニル、塩素化ポリオレフィン、ポリエステル、ポリイミド、酢酸ビニル／塩化ビニル共重合体、エチレン／酢酸ビニル共重合体、カルボキシメチルセルロース、ポリエチレン、ポリプロピレン及びポリカーボネート等のポリマー及びシランカップリング剤等の化合物を挙げることができる。
さらに、本発明の光学補償シートにおける配向膜に使用される有機化合物として好ましいポリマーの例としては、ポリ（Ｎ−メチロールアクリルアミド）、カルボキシメチルセルロース、ゼラチン、ポリビルアルコール及び変性ポリビニルアルコール等の水溶性ポリマーを挙げることができ、このうちゼラチン、ポリビルアルコール及び変性ポリビニルアルコールが好ましく、特にポリビルアルコール及び変性ポリビニルアルコールが好ましい。
【００４３】
ポリビニルアルコールとしては、例えば鹸化度７０〜１００％のものが挙げられ、一般に鹸化度８０〜１００％のものが用いられ、より好ましくは鹸化度８５〜９５％のものが用いられる。重合度としては、１００〜３０００の範囲が好ましい。変性ポリビニルアルコールとしては、共重合変性したもの（変性基として、例えば、ＣＯＯＮａ、Ｓｉ（ＯＸ）3、Ｎ（ＣＨ3）3・Ｃｌ、Ｃ9Ｈ19ＣＯＯ、ＳＯ3Ｎａ、Ｃ12Ｈ25等が導入される）、連鎖移動により変性したもの（変性基として、例えば、ＣＯＯＮａ、ＳＨ、Ｃ12Ｈ25等が導入されている）、ブロック重合による変性をしたもの（変性基として、例えば、ＣＯＯＨ、ＣＯＮＨ2、ＣＯＯＲ、Ｃ6Ｈ5等が導入される）等のポリビニルアルコールの変性物を挙げることができる。重合度としては、１００〜３０００の範囲が好ましい。これらの中で、好ましくは、鹸化度８０〜１００％の未変性乃至変性ポリビニルアルコールであり、より好ましくは鹸化度８５〜９５％の未変性又はアルキルチオ変性ポリビニルアルコールである。
【００４４】
［透明支持体］
光学補償シートの透明支持体としては、光学異方性を制御したポリマーフィルムを好ましく用いることができる。支持体が透明であるとは、光透過率が８０％以上であることを意味する。
透明支持体を形成する材料としては、セルロースエステル、ポリカーボネート、ポリスルホン、ポリエーテルスルホン、ポリアクリレート、ポリメタクリレート、ノルボルネン樹脂が用いられ、ポリマーフィルムを延伸することによって、光学異方性を得る。なお、セルロースエステルフィルムにレターデーション上昇剤（欧州特許出願公開第０９１１６５６号明細書記載）を添加することで、光学的異方性の高いセルロースエステルフィルムを製造することもできる。本発明の光学補償シートにおける透明支持体としては特にセルロースアシレートフィルムが好ましい。
【００４５】
セルロースエステルまたは合成ポリマーのフィルムは、ソルベントキャスト法により形成することが好ましい。透明支持体の厚さは、２０〜５００μｍであることが好ましく、５０〜２００μｍであることがさらに好ましい。透明支持体とその上に設けられる層（接着層、配向膜あるいは光学異方性層）との接着を改善するため、透明支持体に表面処理（例、グロー放電処理、コロナ放電処理、紫外線（ＵＶ）処理、火炎処理、鹸化処理）を実施してもよく、透明支持体の上に、接着層（下塗り層）を設けてもよい。
【００４６】
［保護膜］
保護膜は、光学異方性層の表面の保護および平滑性向上等の目的で設けられる。使用される化合物は、特に制限はないが、光学異方性層を溶解しない溶剤に可溶でかつ製膜能のある高分子化合物が好ましい。具体例としては、ゼラチン、メチルセルロース、アルギン酸、ペクチンアラビアガム、プルラン、ポリビニルアルコール、ポリビニルピロリドン、ポリアクリル酸アミド、ポリビニルベンゼンスルホン酸ソーダ、カラギナン、ポリエチレングリコール等の水溶性高分子を挙げることができる。
［液晶表示装置］
本発明の光学補償シートは、ＴＮ（Ｔｗｉｓｔｅｄ  Ｎｅｍａｔｉｃ）、ＩＰＳ（Ｉｎ−Ｐｌａｎｅ  Ｓｗｉｔｃｈｉｎｇ）、ＦＬＣ（Ｆｅｒｒｏｅｌｅｃｔｒｉｃ  Ｌｉｑｕｉｄ  Ｃｒｙｓｔａｌ）、ＯＣＢ（Ｏｐｔｉｃａｌｌｙ  Ｃｏｍｐｅｎｓａｔｏｒｙ  Ｂｅｎｄ）、ＳＴＮ（Ｓｕｐｐｅｒ  Ｔｗｉｓｔｅｄ  Ｎｅｍａｔｉｃ）、ＶＡ（Ｖｅｒｔｉｃａｌｌｙ  Ａｌｉｇｎｅｄ）およびＨＡＮ（Ｈｙｂｒｉｄ  Ａｌｉｇｎｅｄ  Ｎｅｍａｔｉｃ）のような様々な表示モードの液晶表示装置に用いることができる。液晶表示装置は、液晶セル、及び偏光板からなる。偏光板は保護膜、偏光膜、および光学補償シート（位相差板）からなる。偏光膜としては、ヨウ素系偏光膜、二色性染料を用いる染料系偏光膜やポリエン系偏光膜が挙げられる。ヨウ素系偏光膜および染料系偏光膜は、一般にポリビニルアルコール系フィルムを用いて製造される。偏光膜の偏光軸は、フィルムの延伸方向に垂直な方向に相当する。保護膜は偏光膜の両面に設けることができ、また、光学補償シートの透明支持体を、偏光膜の一方の側の保護膜としても機能させることもできる。他方の側の保護膜としては、光学的等方性が高いセルロースエステルフィルムを用いることが好ましい。
【実施例】
【００４７】
以下に実施例と比較例を挙げて本発明をさらに具体的に説明する。以下の実施例に示す材料、使用量、割合、処理内容、処理手順等は、本発明の趣旨を逸脱しない限り適宜変更することができる。したがって、本発明の範囲は以下に示す具体例により限定的に解釈されるべきものではない。
［比較例１］
（透明支持体の作製）
下記  の組成物をミキシングタンクに投入し、加熱しながら攪拌して、各成分を溶解し、セルロースアセテート溶液を調製した。
＜セルロースアセテート溶液組成＞
酢化度６０．９％のセルロースアセテート        １００質量部
トリフェニルホスフェート（可塑剤）            ７．８質量部
ビフェニルジフェニルホスフェート（可塑剤）    ３．９質量部
メチレンクロライド（第１溶媒）                ３００質量部
メタノール（第２溶媒）                          ４５質量部
染料（住化ファインケム（株）製  ３６０ＦＰ）
０．０００９質量部
別のミキシングタンクに、下記のレターデーション上昇剤１６質量部、メチレンクロライド８０質量部およびメタノール２０質量部を投入し、加熱しながら攪拌して、レターデーション上昇剤溶液を調製した。
上記組成のセルロースアセテート溶液４６４質量部にレターデーション上昇剤溶液３６質量部、およびシリカ微粒子（アイロジル製  Ｒ９７２）１．１質量部を混合し、充分に攪拌してドープを調製した。レターデーション上昇剤の添加量は、セルロースアセテート１００質量部に対して、５．０質量部であった。また、シリカ微粒子の添加量は、セルロースアセテート１００質量部に対して、０．１５質量部であった。
【００４８】
【化１４】
2007279271.tif 000016
【００４９】
得られたドープを、バンド流延機を用いて流延した。バンド上での膜面温度が４０℃となってから、１分乾燥し、剥ぎ取った後、乾燥風で、残留溶剤量が０．３質量％のセルロースアセテートフィルム（ＣＡ−１）（厚さ１０９μｍ）を製造した。
作製したセルロースアセテートフィルム（ＣＡ−１）について、KOBRA  21ADH（王子計測機器株式会社製  測定波長589nm）によってレターデーションを測定したところ、厚み方向のレターデーションＲｔｈは８５ｎｍ、面内のレターデーションＲｅは７ｎｍであった。
【００５０】
（鹸化処理、及び配向膜の形成）
セルロースアセテートフィルム（ＣＡ−１）上に、温度６０℃の誘電式加熱ロールを通過させ、フィルム表面温度４０℃に昇温した後に、下記に示す組成のアルカリ溶液（Ｓ−１）をロッドコーターを用いて塗布量１５ｃｃ／ｍ2で塗布し、１１０℃に加熱した（株）ノリタケカンパニーリミテド製のスチーム式遠赤外ヒーターの下に１５秒滞留させた後に、同じくロッドコーターを用いて純水を３ｃｃ／ｍ2塗布した。この時のフィルム温度は４０℃であった。次いで、ファウンテンコーターによる水洗とエアナイフによる水切りを３回繰り返した後に７０℃の乾燥ゾーンに５秒間滞留させて乾燥した。
＜アルカリ溶液（Ｓ−１）組成＞
水酸化カリウム                                ８．５５質量％
水                                        ２３．２３５質量％
イソプロパノール                            ５４．２０質量％
界面活性剤（Ｋ−１：Ｃ14Ｈ29Ｏ（ＣＨ2ＣＨ2Ｏ）20Ｈ）
１．０質量％
プロピレングリコール                          １３．０質量％
消泡剤サーフィノールＤＦ１１０Ｄ（日信化学工業（株）製）
０．０１５質量％
この表面処理したフィルム上に、下記の組成の配向膜塗布液をロードーコーターで２８３ｌ／ｍ2の塗布量で塗布した。６０℃の温風で６０秒、さらに９０℃の温風で１５０秒乾燥した。
＜配向膜塗布液＞
下記変性ポリビニルアルコール              ２０質量％
水                                      ３６０質量％
メタノール                              １２０質量％
グルタルアルデヒド                      ０．５質量％
【００５１】
【化１５】
2007279271.tif 000017
【００５２】
次に、配向膜を形成した表面の長手方向にラビング処理を実施した。
【００５３】
（光学異方性層の形成）
下記の組成のディスコティック液晶塗布液（ＤＡＨ−１：固形分濃度３２．６％；ＭＥＫ溶媒）を＃３．２のワイヤーバーコーターを使用し、１３０℃の恒温槽中で３分間加熱し、ディスコティック液晶性分子を配向させた後、高圧水銀灯を用いてＵＶを５００ｍＪ／ｃｍ2照射し、室温まで放冷して、光学補償シート（ＫＳＨ−１）を作製した。
＜ディスコティック液晶塗布液（ＤＡＨ−１）＞
下記のディスコティック液晶ＤＬＣ−Ａ                 ９．１質量部
エチレンオキサイド変性トリメチロールプロパンアクリレート
（Ｖ＃３６０、大阪有機化学（株））             ０．９質量部
セルロースアセテートブチレート                       ０．２質量部
（ＣＡＢ５５１−０．２  イーストマンケミカル）
セルロースアセテートブチレート                     ０．０５質量部
（ＣＡＢ５３１−１  イーストマンケミカル）
イルガキュア９０７  （チバ・ガイギー社製）           ０．３質量部
カヤキュアＤＥＴＸ（日本化薬（株）製）               ０．１質量部
フッ素界面活性剤メガファックＭ-1176（ＤＩＣ製）：  ０．０２質量部
メチルエチルケトン                               ２１．９５質量部
【００５４】
【化１６】
2007279271.tif 000018
【００５５】
［実施例１〜８］
（透明支持体の作製）
比較例１と同様の方法で、セルロースアセテートフィルム（ＣＡ−１）を作製した。
（鹸化処理、及び配向膜の形成）
比較例１と同様の方法で、セルロースアセテートフィルム（ＣＡ−１）を鹸化処理し、配向膜の形成、ラビング処理を実施した。
（光学異方性層の形成）
比較例１のディスコティック液晶塗布液（ＤＡＨ−１）の光重合開始剤（ラジカル重合開始剤）であるイルガキュア９０７およびカヤキュアＤＥＴＸを表１に記載の光酸発生剤に記載量置き換え、さらのＤＬＣ−Ａを表１に記載のディスコティック液晶に置き換えて、塗布液（ＤＡ−１〜８）を作製した。塗布条件、乾燥条件は比較例１と同様の方法を用い、光学補償シート（ＫＳ−１〜８）を作製した。
【００５６】
［比較例２］
（透明支持体の作製）
下記の組成物をミキシングタンクに投入し、加熱しながら攪拌して、各成分を溶解し、セルロースアセテート溶液を調製した。
＜セルロースアセテート溶液組成＞
酢化度６０．９％のセルロースアセテート        １００質量部
トリフェニルホスフェート（可塑剤）            ７．８質量部
ビフェニルジフェニルホスフェート（可塑剤）    ３．９質量部
メチレンクロライド（第１溶媒）                ３００質量部
メタノール（第２溶媒）                          ４５質量部
染料（住化ファインケム（株）製  ３６０ＦＰ）
０．０００９質量部
別のミキシングタンクに、上記のレターデーション上昇剤１６質量部、メチレンクロライド８０質量部およびメタノール２０質量部を投入し、加熱しながら攪拌して、レターデーション上昇剤溶液を調製した。
上記組成のセルロースアセテート溶液４６４質量部にレターデーション上昇剤溶液３６質量部、およびシリカ微粒子（アイロジル製  Ｒ９７２）１．１質量部を混合し、充分に攪拌してドープを調製した。レターデーション上昇剤の添加量は、セルロースアセテート１００質量部に対して、５．０質量部であった。また、シリカ微粒子の添加量は、セルロースアセテート１００質量部に対して、０．１５質量部であった。
【００５７】
得られたドープを、バンド流延機を用いて流延した。バンド上での膜面温度が４０℃となってから、１分乾燥し、剥ぎ取った後、乾燥風中で幅方向に延伸し、残留溶剤量が０．３質量％のセルロースアセテートフィルム（ＣＡ−２）（厚さ８８μｍ）を製造した。
作製したセルロースアセテートフィルム（ＣＡ−２）について、レターデーションを測定したところ、厚み方向のレターデーションＲｔｈは１７５ｎｍ、面内のレターデーションＲｅは３６ｎｍであった。
（鹸化処理、及び配向膜の形成）
比較例１と同様の処理を実施した。
【００５８】
（光学異方性層の形成）
下記の組成のディスコティック液晶塗布液（ＤＡＨ−２）：固形分濃度３５．５％；ＭＥＫ溶媒）を＃３．２のワイヤーバーコーターを使用し、表１に記載の温度で、恒温槽中で３分間加熱し、ディスコティック液晶性分子を配向させた後、高圧水銀灯を用いてＵＶを３００ｍＪ／ｃｍ２照射し、室温まで放冷して、光学補償シート（ＫＳＨ−２）を作製した。
＜ディスコティック液晶塗布液（ＤＡＨ−２）＞
上記のディスコティック液晶ＤＬＣ−Ａ                   ９．１質量部
エチレンオキサイド変性トリメチロールプロパンアクリレート
（Ｖ＃３６０、大阪有機化学（株））               ０．９質量部
セルロースアセテートブチレート                       ０．１５質量部
（ＣＡＢ５３１−１  イーストマンケミカル）
イルガキュア９０７（チバ・ガイギー社製）               ０．３質量部
カヤキュアＤＥＴＸ（日本化薬（株）製）                 ０．１質量部
フッ素界面活性剤メガファックＭ-1176（ＤＩＣ製）：    ０．０２質量部
メチルエチルケトン                                 １９．０３質量部
【００５９】
［実施例９〜１１］
（透明支持体の作製）
比較例２と同様の方法で、セルロースアセテートフィルム（ＣＡ−２）を作製した。
（鹸化処理、及び配向膜の形成）
比較例２と同様の方法で、セルロースアセテートフィルム（ＣＡ−２）を鹸化処理し、配向膜の形成、ラビング処理を実施した。
（光学異方性層の形成）
比較例１のディスコティック液晶塗布液（ＤＡＨ−２）の光重合開始剤であるイルガキュア９０７およびカヤキュアＤＥＴＸを表１に記載の光酸発生剤に記載量置き換え、さらのＤＬＣ−Ａを表１に記載のディスコティック液晶に置き換えて、塗布液（ＤＡ−９〜１１）を作製した。塗布条件、乾燥条件は比較例１と同様の方法を用い、光学補償シート（ＫＳ−９〜１１）を作製した。
【００６０】
［比較例３］
（透明支持体の作製）
比較例２と同様の方法で、セルロースアセテートフィルム（ＣＡ−２）を作製した。
（鹸化処理、及び配向膜の形成）
比較例２と同様の方法で、セルロースアセテートフィルム（ＣＡ−２）を鹸化処理し、配向膜の形成した（ラビングなし）。
（光学異方性層の形成）
下記組成の棒状液晶塗布液（ＤＡＨ−３〜４）を表１に記載の温度で２分加熱し、棒状液晶化合物を配向させ、その後高圧水銀灯を用いてＵＶを５００ｍＪ／ｃｍ2照射し、室温まで放冷して、光学補償シート（ＫＳＨ−３）を作製した。
＜棒状液晶塗布液（ＤＡ−１１〜１３、ＤＡＨ−３〜４）＞
下記の棒状液晶ＢＬＣ−Ａ                      ９．１質量部
下記のＦ素含有バインダーＢＴ−Ａ              ０．５重量部
下記の配向促進剤ＨＡ−Ａ                      １．０重量部
イルガキュア９０７                            ０・３質量部
カヤキュアＤＥＴＸ（日本化薬（株）製）        ０．１質量部
【００６１】
【化１７】
2007279271.tif 000019
【００６２】
［実施例１２〜１４］
（透明支持体の作製）
比較例２と同様の方法で、セルロースアセテートフィルム（ＣＡ−２）を作製した。
（鹸化処理、及び配向膜の形成）
比較例２と同様の方法で、セルロースアセテートフィルム（ＣＡ−２）を鹸化処理し、配向膜の形成を実施した。ラビング処理は実施しなかった。
（光学異方性層の形成）
比較例３のディスコティック液晶塗布液（ＤＡＨ−３）の光重合開始剤であるイルガキュア９０７およびカヤキュアＤＥＴＸを表１に記載の光酸発生剤に記載量置き換え、さらのＢＬＣ−Ａを表１に記載のディスコティック液晶に置き換えて、塗布液（ＤＡ−１２〜１４）を作製した。塗布条件、乾燥条件は比較例１と同様の方法を用い、光学補償シート（ＫＳ−１２〜１４）を作製した。
【００６３】
（光学異方性層の配向秩序度の評価）
東京インスツルメント社製「Ｎａｎｏｆｉｎｄｅｒ」を用いて、Proceedings  of  IDW'04,651(2004)の651〜654頁に記載されている手法を参考に配向秩序度を算出した。結果を表１に示した。
（光学異方層の重合度測定）
光学異方性層の重合度は、Nicolet社製、710  FT-IR  SPECTROMETERを用いて測定した。アクリレート基またはビニルエーテル基に由来するピークと芳香族環に起因するピークの高さより、反応量（重合度）を算出した。結果を表１に示す。
【００６４】
（光学補償フィルムの剥離評価）
実施例１〜１４及び比較例１〜５で得られた光学補償フィルムの液結晶の配向性、剥離の評価を行った。配向性は偏光フィルムを介しての目視観察、光学補償フィルムの剥離評価（密着評価）は、ＪＩＳ  Ｋ  ５４００の８．５．２基盤目テープ法に順じて試験片を作製し評価した。但し、評価には日東電工製ポリエステル粘着テープＮＯ３１ＲＨを使用した。光重合による効果が不十分だと、剥離し易い。残存率で表示した結果を表１に示す。１００％は剥離なし、０％は全面剥離の状態を示す。
実施例１〜１４および比較例１〜３を比較すると、本発明の実施例はいずれも光酸発生剤（光重合開始剤）の量が少なくても高感度を示し、かつ配向秩序度および密着が優れていることが明らかである。
【００６５】
【表１】
2007279271.tif 000020